(57)【特許請求の範囲】
【請求項１】
全体被覆前のロープ径（ＤＲ）との関係で素線径（ＷＲ）が１５≦ＤＲ／ＷＲ≦１００とした高強度鋼素線を使用したワイヤロープにして、素線を撚り合わせて構成した芯ストランド７ａの周りに複数本の側ストランド７ｂを配して撚り合わせかつ外周に高分子化合物被覆９を施した１本の芯シェンケル７の周りに、素線を撚り合わせた芯ストランド８ａの周りに複数本の側ストランド８ｂを配して撚り合わせしかも外径が前記高分子化合物被覆芯シェンケル７よりも相対的に小さい複数本の側シェンケル８を配して撚合し、前記側シェンケル８を含む全体を高分子化合物被覆１０していることを特徴とするワイヤロープ。
【請求項２】
エレベータ用ロープとして使用される請求項１に記載のワイヤロープ。
【請求項３】
芯シェンケル７と側シェンケル８は、撚り方向が逆であるほか同じ仕様のものからなっている請求項１または２に記載のワイヤロープ。
【請求項４】
芯シェンケル７と側シェンケル８は、それぞれ芯ストランド７ａ，８ａの外径が側ストランド７ｂ，８ｂの外径よりも大きく構成され、かつ芯シェンケル７においては芯ストランド７ａの撚り方向と側ストランド７ｂの撚り方向が異なっており、側シェンケル８においては芯ストランド８ａの撚り方向と側ストランド８ｂの撚り方向が異なりしかも撚り方向が芯シェンケル７のそれと逆である請求項１または２に記載のワイヤロープ。
【発明の詳細な説明】
【０００１】
【発明の属する技術分野】
本発明はエレベータ用やクレーンなどの荷役用として好適なワイヤロープに関するものである。
【０００２】
【従来の技術】
エレベータは一般にロープとシーブとの摩擦力を利用してロープに連結したかごを上下に動かすシステムであり、エレベータかごとカウンターウェイトがシーブを経由して結合されている。
この吊り上げ及び駆動を行なうメインロープとして、従来のエレベータ用ロープは、一般に中心に繊維芯を配した６×Ｓ（１９）、８×Ｓ（１９）、６×Ｗ（１９）、８×Ｗ（１９）、６×Ｆｉ（２５）、８×Ｆｉ（２５）の構造にして、直径約１２ｍｍ、破断荷重６４．４ｋＮクラスのワイヤロープが用いられていた。また、ロープを構成する素線材質に関し、シーブが高価で交換に多大な手間と時間がかかることを考慮してシーブの摩耗を防止すべく低炭素鋼を使用していた。
【０００３】
【発明が解決しようとする課題】
しかし、従来のエベータ用ロープは、ロープの素線径が太いために図１３（ｂ）のようにシーブ４００の径ＳＤが５００ｍｍ程度と大きなものになり、これに関連してモータなどの駆動機械類も大型化していた。このため、屋上に設置される機械室の小型化を図ることができず、ことにビルが高層化すると、ロープの自重増加により設備がさらに大型化することを避けられなかった。
【０００４】
さらに、従来のエレベータ用ロープでは、シーブの摩耗を防止するために低炭素鋼を使用して硬さを意図的に抑えていたため、ロープの強度の向上が制約を受け、これがまた高層ビルへの適用上問題となっていた。
【０００５】
また、従来のエレベータ用ロープは、錆の発生や疲労性向上のために塗油が必要であり、その結果摩擦係数が小さくなり、シーブとロープの間に滑りが生じやすい。この滑りによりモータの回転によるシーブの回転運動がロープに正確に伝わらず、シーブの回転運動とかごの上下運動が連動しなくなり、かごの正確な位置制御ができなくなる。そこで、従来では、シーブ４００の溝４０１にアンダーカット４０２を形成する特別な加工を施したり、ダブルラップ方式でロープを巻回したりしており、このため、設備コストが高価になったり、ロープの取り付け及び交換作業に非常に手間がかかるという問題があった。
【０００６】
本発明は前記のような問題点を解決するためになされたもので、その目的とするところは、柔軟でロープ径が細く軽量化されながら必要な強度を維持でき、しかもシーブ径を小さくしても必要な疲労性を維持しつつシーブとの良好な摩擦接触を実現することができ、システムの省スペースやコストダウンが可能なワイヤロープを提供することにある。
【０００７】
【課題を解決するための手段】
上記目的を達成するため本発明は、全体被覆前のロープ径（ＤＲ）との関係で素線径（ＷＲ）が１５≦ＤＲ／ＷＲ≦１００とした高強度鋼素線を使用したワイヤロープにして、素線を撚り合わせて構成した芯ストランドの周りに複数本の側ストランドを配して撚り合わせかつ外周を高分子化合物被覆を施した１本の芯シェンケルの周りに、素線を撚り合わせた芯ストランドの周りに複数本の側ストランドを配して撚り合わせしかも外径が前記高分子化合物被覆芯シェンケルよりも相対的に小さい複数本の側シェンケルを配して撚合し、前記側シェンケルを含む全体を高分子化合物被覆していることを特徴としている。
【０００８】
また、本発明は、芯シェンケルと側シェンケルは撚り方向が逆であることを除いて同じ仕様のものからなっていることを特徴としている。
さらに、前記芯シェンケルと側シェンケルは、それぞれ芯ストランドの外径が側ストランドの外径よりも大きく構成され、かつ芯シェンケルにおいては芯ストランドの撚り方向と側ストランドの撚り方向が異なっており、側シェンケルにおいては芯ストランドの撚り方向と側ストランドの撚り方向が異なりしかも撚り方向が芯シェンケルのそれと逆であることを特徴としている。
本発明ワイヤロープは、シーブと良好な摩擦係数が得られるので、動力を伝達するエレベーター用たとえば吊り上げ及び駆動を行なうメインロープ、異常速度検出用のガバナロープなどに好適である。また、エレベータ用のほかクレーンで代表される荷役設備、機械の動索としても適用される。
【０００９】
【発明の実施の形態】
以下本発明の実施例を添付図面を参照して説明する。
図１は本発明によるワイヤロープを適用したトラクション式エレベータを模式的に示しており、１は本発明によるワイヤロープ、２は前記ワイヤロープ１の端末に固定されたかご、３はワイヤロープ１の他端末に固定されたカウンターウエイト、４はワイヤロープ１の移動を制御する駆動シーブ、５は駆動シーブ４を駆動するモータ、６はそらせ用のガイドシーブである。
【００１０】
図２と図３は前記ワイヤロープ１の一例を拡大して示しており、全体として７×（７×１９）の構造、詳しくは、〔｛（１＋６）＋１２｝＋６×｛（１＋６）＋１２｝〕＋６×〔｛（１＋６）＋１２｝＋６×｛（１＋６）＋１２｝〕からなっている。
ワイヤロープ１は、中心の芯シェンケル７と、これを囲む複数本（図面では６本）の側シェンケル８とを有し、しかも前記芯シェンケル７は高分子化合物被覆９が施され、側シェンケル８間を含む外側には全体に高分子化合物被覆１０が施され、断面が円形状をなしている。
【００１１】
前記芯シェンケル７は、図３のように、中心の芯ストランド７ａのまわりに複数本（図面では６本）の側ストランド７ｂを配して撚合してなり、この状態で全体に高分子化合物被覆９が施されている。
各側シェンケル８は、同様に芯ストランド８ａのまわりに複数本（図面では６本）の側ストランド８ｂを配して撚合することにより構成されており、高分子化合物被覆は施されていない。
【００１２】
各部の構成を詳細に説明すると、芯シェンケル７の芯ストランド７ａと側ストランド７ｂ、側シェンケル８の芯ストランド８ａと側ストランド８ｂは、それぞれ所要本数たとえばこの例では１９本の鋼素線を撚り合わせて構成されている。鋼素線の径（ＷＲ）は、高分子化合物被覆１０を施す前のロープ径（ＤＲ）との関係で、１５≦ＤＲ／ＷＲ≦１００の範囲のものが使用される。これは、１５＜ＤＲ／ＷＲではシーブとの繰り返し曲げにより比較的早期に疲労限に達して安全性に問題が生ずるとともに短寿命になるためであり、ＤＲ／ＷＲ＞１００ではコスト高になるためである。さらに好適には、３３≦ＤＲ／ＷＲ≦７５である。
【００１３】
鋼素線は、引張り強度２８０kg/mm2以上の特性を有することが好適である。これは細径化によっても十分な破断荷重を実現するためであり、引張り強度２８０kg/mm2未満では、この目的を達成しがたいからである。かかる鋼素線は、一般的に、炭素含有量が０．８０ｗｔ％以上の炭素鋼線材を伸線することによって作られる。そして、鋼素線の表面には薄い耐食性被覆層たとえば、亜鉛、あるいは亜鉛・アルミニウム合金めっき、黄銅めっきなどのいずれかを有している。
【００１４】
芯シェンケル７の芯ストランド７ａは、中心の芯素線７００と、これよりも相対的に径の細い多数の側素線７０１，７０２から構成されている。かかる構成を得るには、芯素線７００と側素線７０１，７０２を一括して撚り合わせてもよい。しかし、好ましくは回転性が生じないようにするため、２工程撚りにて構成する。
【００１５】
図４（ａ）（ｂ）はこの芯シェンケル７の芯ストランド７ａの製作工程を示しており、（ａ）のように、一本の芯素線７００の周りにこれよりも相対的に径の細い複数本（図面では６本）の側素線７０１を配して所定の撚りピッチで撚り合わせる第１工程により１＋ｎからなる内層７０ａを作り、（ｂ）のように、内層７０ａの外周に複数本（図面では１２本）の側素線７０２を配して所定の撚りピッチで撚り合わせる第２工程により外層７０ａ’を形成している。この場合、第１工程の撚り方向と第２工程の撚り方向は同一（たとえばＺ方向）とする。図７において素線の断面中の符号は撚り方向を示している。
なお、内層７０ａの側素線７０１と外層７０ａ’の側素線７０２は同等の径であってもよい。
【００１６】
図５（ａ）（ｂ）は芯シェンケル７の各側ストランド７ｂの製作工程を示しており、同様に一本の芯素線７０３の周りにこれよりも相対的に径の細い複数本（図面では６本）の側素線７０４を配して所定の撚りピッチで撚り合わせる第１工程により１＋ｎからなる内層７０ｂを作り、この内層７０ｂの外周に外層となるべき複数本ｍ（図面では１２本）の側素線７０５を配して所定の撚りピッチで撚り合わせる第２工程｛（１＋ｎ）＋ｍ｝により形成している。この場合、第１工程の撚り方向と第２工程の撚り方向は同一方向であるが、芯ストランド７ａとの関係では逆方向（たとえばＳ方向）とする。撚りピッチは芯ストランド７ａと側ストランド７ｂとも同じである。
【００１７】
側ストランド７ｂの芯素線７０３の径は、好ましくは芯ストランド７ａの芯素線７０１の直径よりも相対的に小さく、たとえば、芯ストランド７ａの側素線７０１，７０２と同等とする。側ストランド７ｂの側素線７０４，７０５の径は芯ストランド７ａの側素線７０１，７０２の径よりも小さく、それにより、芯ストランド７ａの直径ｄ１を側ストランド７ｂの直径ｄ２よりも適度に大きくしている。なお、「ストランドの直径」とはストランドを構成する外層の素線群の外接円を意味する。
【００１８】
上記のように芯ストランド７ａの直径ｄ１を側ストランド７ｂの直径ｄ２よりも大きくするのは、芯シェンケルを作ったときに、各側ストランド７ｂ間に樹脂の浸透を許容する隙間を形成するためであり、その（ｄ１−ｄ２）／ｄ２×１００は、通常、約１．４〜６．８％程度である。
【００１９】
上記のようにして得た１本の芯ストランド７ａの周りに複数本（図面では６本）の側ストランド７ｂを配して撚り合わせる。この場合の撚りピッチは一般に仕上げシェンケル径の６〜９倍程度とし、撚り方向は芯ストランド７ａの撚り方向と同じにする。これは製造が容易であり、工程の変動に対して型崩れが少ないからである。
以上により図６（ａ）のような素芯シュンケル７’が作られる。そして本発明は、この素芯シュンケル７’を高分子化合物にて被覆し、図６（ｂ）のように高分子化合物被覆９を形成する。この高分子化合物は、特性として、鉄鋼との接着性がよく、耐摩耗性、耐油性、耐水性、温度特性、耐侯性、柔軟性（耐ストレスクラック性）を有していることが好ましく、代表的な高分子化合物としてはポリエチレン、ポリプロピレン、弗素樹脂などの汎用合成樹脂が挙げられるが、そのほかエンジニアリングプラスチックを使用してもよい。あるいは、ジエン系、オレフイン系、ウレタン系などのゴムであってもよい。
【００２０】
前記高分子化合物被覆９の形成方法は任意であり、溶解物中に素芯シュンケル７’を連続的に通過させてもよいし、素芯シュンケル７’の周りに押出し機により押し出してもよい。高分子化合物被覆９は、素芯シュンケル７’と側シェンケル８とのフレッティングを防止するとともに、最終の高分子化合物被覆１０の形成時に側シェンケル相互間に高分子化合物が充填されるのに十分なスペースを確保することができるよう、被覆厚さｔを設定する。このとき、側シェンケル間のスペースは、０．３〜１．５ｍｍ程度が望ましい。
高分子化合物は各側ストランド７ｂ，７ｂ間の隙間を通して芯ストランド７ａの表面に達することにより、緩衝性能のある膜を形成する。高分子化合物の一部９０は側ストランド７ｂの素線間にも浸透し、また芯ストランド７ａの素線間にも浸透していてもよい。
【００２１】
次に、側シェンケル８の芯ストランド８ａと側ストランド８ｂについて説明すると、側シェンケル８の芯ストランド８ａは、中心の芯素線８００と、これよりも相対的に径の細い多数の側素線８０１，８０２から構成されており、素線径は芯シュンケル７のそれと同じでよい。
図７（ａ）（ｂ）はかかる芯ストランド８ａの製作工程を示しており、芯シュンケル７の場合と同様に、一本の芯素線８００の周りにこれよりも相対的に径の細い複数本（図面では６本）の側素線８０１を配して所定の撚りピッチで撚り合わせる第１工程により１＋ｎからなる内層８０ａを作り、この内層８０ａの外周に外層となるべき複数本ｍ（図面では１２本）の側素線８０２を配して所定の撚りピッチで撚り合わせる第２工程｛（１＋ｎ）＋ｍ｝により形成している。
この場合、第１工程の撚り方向と第２工程の撚り方向は同一であるが、芯シュンケル７の芯ストランド７ａとは逆方向（たとえばＳ方向）とされる。
【００２２】
図８（ａ）（ｂ）は側シェンケル８の側ストランド８ｂの製作工程を示しており、同様に一本の芯素線８０３の周りにこれよりも相対的に径の細い複数本（図面では６本）の側素線８０４を配して所定の撚りピッチで撚り合わせる第１工程により１＋ｎからなる内層８０ｂを作り、この内層８０ｂの外周に外層となるべき複数本ｍ（図面では１２本）の側素線８０５を配して所定の撚りピッチで撚り合わせる第２工程｛（１＋ｎ）＋ｍ｝により形成している。この場合、第１工程の撚り方向と第２工程の撚り方向は同一方向であるが、芯ストランド８ａとの関係では逆方向（たとえばＺ方向）とする。撚りピッチは芯ストランド８ａと側ストランド８ｂとも同じである。
【００２３】
側ストランド８ｂの芯素線８０３の径は芯ストランド８ａの芯素線８００よりも適度に小さく、側ストランド８ｂの側素線８０４，８０５の径は同等で芯ストランド８ａの側素線８０１，８０２の直径よりも小さくし、それにより、芯ストランド８ａの直径ｄ３を側ストランド８ｂの直径ｄ４よりも適度に大きくしている。基本的には素線の径関係は前記芯シュンケル７の芯ストランド７ａと側ストランド７ｂと同じでよい。
【００２４】
そして、１本の芯ストランド８ａの周りに複数本（図面では６本）の側ストランド８ｂを配し、撚り合わせる。この場合の撚りピッチは一般に仕上げシェンケル径の６〜９倍程度とし、撚り方向は芯ストランド７ａの撚り方向と同じ（たとえばＳ方向）にする。これは製造が容易であり、工程の変動に対して型崩れが少ないからである。
以上により図９のような側シュンケル８が作られる。この側シェンケル８の外径は芯シェンケル７とほぼ同じでよいが、高分子化合物被覆９を設けないので、その分だけ外径が小さくなっている。
【００２５】
次に、高分子化合物被覆９を有する芯シェンケル７の周りに側シュンケル８を複数本配し、それらを撚り合わせて本発明ロープとする。この最終撚りの撚りピッチは撚り構造と素線径に応じて適宜選択するが、通常、仕上げロープ径の６〜９倍程度とし、かつ撚り方向を芯シェンケル７の撚り方向と一致させて行なう。たとえばこの例ではＺ方向とする。このようにして図１０に示す素ロープ１’が完成する。
【００２６】
素ロープ１’は最終的に全体を高分子化合物によって被覆し、全体被覆層１０を形成する。この全体被覆層１０は、側シェンケル８，８間のフレッティングを防止するとともに、シーブとの摩擦係数の調整を図るためのもので、高分子化合物は耐摩耗性、耐侯性がよく、適度の弾性を持ち摩擦係数が比較的高い特性を有し、かつ加水分解しない特性であることが好ましい。その例としては、ポリウレタン系、エーテル系のポリウレタンエラストマーなどの合成樹脂、あるいはゴムが挙げられる。
【００２７】
高分子化合物１００は各側シェンケル８，８間の隙間を通して芯シュンケル７の表面の高分子化合物被覆９と接着され、また、側シェンケルの外径（外接円）から所定の厚さＴの層１０１を形成する。全体被覆層１０の被覆厚さＴは、これがあまり薄いと耐久性に乏しくまた摩耗寿命も低下する。厚すぎるとロープの柔軟性が損なわれるばかりかロープ径が大きくなり、強度効率が低下するので、通常０．３〜１．０ｍｍとすることが好ましい。
全体被覆層１０の形成方法はたとえば押出し機を使用するなど任意である。
【００２８】
なお、製造上は、素ロープ１’を撚る工程で千鳥状に配置した３本程度のロール間に側シェンケル８を通過させて螺旋状の型付けを行い、ボイス通過後、ならしロールを通すことによって行われる。型付率は０．６０〜０．９０程度より好ましくは、０．６５〜０．８５で行なえばよい。ここで、型付率とは、ロープ径とロープからシェンケルを取り出したときの、シェンケルの高さの比をいう。この工程により、ロープの回転性を防止するとともにばらけを防止し、かつ側シェンケル間の隙間を均等で最適なものに調整することができる。
【００２９】
図示したものは本発明の単なる一例であり、そのほかの構成のロープも含まれることはもとよりである。
図１１は７×（７×１２）とした本発明ロープを示している。詳しくは、構造式は、｛（１×１２）＋６×（１×１２）｝＋６×｛（１×１２）＋６×（１×１２）｝としている。図３と同じ部分に同じ符号を付し、説明は省略する。
この場合、図３のロープとは異なり、芯シェンケル７の芯ストランド７ａは１２本の素線をたとえばＺ方向に一括撚りして作られる。側ストランド７ｂは１２本の素線をたとえばＳ方向に一括撚りして作られる。そして、芯シェンケル７は芯ストランド７ａの周りに６本の側ストランド７ｂを配し、たとえばＺ方向により合わせることにより作られる。その後、高分子化合物被覆を施す。側シェンケル８については、撚り方向が逆であることを除いて芯シェンケル７と同じである。
【００３０】
図１２は７×（７×７）とした本発明ロープを示している。詳しくは、構造式は、｛（１＋６）＋６×（１＋６）｝＋６×｛（１＋６）＋６×（１＋６）｝からなっている。図３同じ部分に同じ符号を付し、説明は省略する。
この場合、芯シェンケル７の芯ストランド７ａは１本の芯素線７００の周りに６本の側素線７０１を配してたとえばＺ方向に撚り合わせ、側ストランド７ｂは同じく１本の芯素線７０３の周りに６本の側素線７０４を配してたとえばＳ方向に撚り合わせることにより作られる。そして、素芯シェンケル７’は芯ストランド７ａの周りに６本の側ストランド７ｂを配し、たとえばＺ方向により合わせることにより作られ、その後、高分子化合物被覆を施すことにより芯シェンケル７となる。側シェンケル８については、撚り方向が逆であることを除いて芯シェンケル７と同じである。
【００３１】
なお、上記説明は本発明のいくつかの例であり、これに限定されるものではない。
たとえば、芯シェンケル７の撚り方向と側シェンケル８の撚り方向、芯シェンケル７のストランド７ａ，７ｂの撚り方向、側シェンケル８のストランド８ａ，８ｂの撚り方向は上記説明と逆であってもよい。
【００３２】
【実施例の作用】
本発明によるワイヤロープの特性を述べると、伸びが４〜６％と少ないためエレベータ用や荷役用として適切である。可撓性は従来の繊維芯タイプが６００〜７００であるのに対して、１２００〜２０００であるため曲げやすい。弾性係数は従来の繊維芯タイプが４００００〜６００００Ｎ／ｍｍ2であるのに対して、７４０００Ｎ／ｍｍ2以上であり、これもエレベータ用や荷役用として好適な特性である。Ｓ曲げ疲労試験においては、Ｄ／ｄ＝２０、ＳＦ＝１０すなわち計算破断荷重の１／１０の荷重でのテストの条件で従来の繊維芯タイプが２００００〜４００００回であるが、本発明ロープは４０００００回を越えるきわめて高い耐疲労性を示す。
【００３３】
本発明によるロープは、直径が小さな高強度鋼線材からなる素線を多数本撚り込むことにより芯シュンケル７と側シェンケル８を構成しているので、要求強度を実現できつつロープの径を細くして軽量化することができ、さらに良好な疲労性を実現し得るため、シーブ４の径を小さくすることができる。すなわちたとえば被覆も含めてロープ重量を従来比で２０％以上軽くすることができるため、図１１（ａ）のようにシーブ４の径ＳＤを従来比の５０％以下とすることができる。  また、シーブ４の小型化によりこれを駆動するモーター類のトルクを小さくすることができるので、寸法を小さくすることができる。またロープを軽量化することができるので、モーター類の容量も小さいものにすることができる。
【００３４】
芯シュンケル７と側シェンケル８は、撚り方向が逆であることを除いて両者は同じ仕様のもので足りるのでコスト的に有利である。すなわち、芯シュンケル７のみに高分子化合物被覆９を施して外径を増径することにより、側シェンケル相互間に隙間を形成することができ、また、全体被覆をするときに前記側シェンケル相互間の隙間から高分子化合物が内部に入りやすくなる。そして、芯シュンケル７の径を変えることなく被覆径すなわち高分子化合物被覆９の厚さを変えてやるだけで、側シェンケル相互間の隙間寸法を容易にコントロールすることができる。
【００３５】
このように芯シュンケル７が高分子化合物被覆９を有し、その高分子化合物被覆９の周りに側シェンケル８を配して撚合しているので、芯シュンケル７と側シェンケル８とがメタルタッチせず、フレッティングが防止されるので、ロープ寿命を向上させることができる。また、芯シュンケル７が高分子化合物被覆９の分だけ増径しているので、スペーサとしての機能を発揮し、側シェンケル８，８に全体被覆層１０の高分子化合物が浸透充填しやすい隙間を形成することができる。このため、側シェンケル８，８間のフレッティングが緩和され、疲労性を向上することができる。
【００３６】
また、全体被覆層１０によりロープ表面を被覆しており、全体被覆層１０はシーブ４よりも硬さが小さいため、シーブの摩耗を防止することができ、また、全体被覆層１０は高分子化合物の選択により自由に摩擦係数を制御することができ、シーブ４の溝は図１３（ａ）に示すような丸溝で足りることになるので、コストを低減することができる。それでいてモータの回転によるシーブの回転運動をロープに正確に伝えて、シーブの回転運動とかごの上下運動をよく連動させ、かごの正確な位置制御を行なえるので、乗り心地をよくすることができる。またロープ断面が円形状となるため、自転やねじれの影響（片荷重による部分断線）が軽減される。
【００３７】
また、芯シェンケル７と側シェンケル８は、それぞれ芯ストランド７ａ，８ａの外径が側ストランド７ｂ，８ｂの外径よりも大きく構成され、かつ芯シェンケル７は芯ストランド７ａの撚り方向と側ストランド７ｂの撚り方向が異なっており、側シェンケル８は芯ストランド８ａの撚り方向と側ストランド８ｂの撚り方向が異なりしかも撚り方向が芯シェンケル７と逆である場合には、不都合なロープの回転性を排除することができ、これにより高分子化合物被覆９や全体被覆層１０の接着関係が安定し、耐久性を高いものとすることができる。
【００３８】
【実施例】
実施例１
（１）素線
原料として直径５．５ｍｍの高炭素鋼線材（Ｃ：０．８２％、Ｓｉ：０．２１％、Ｍｎ：０．４８％残部鉄及び不可避的不純物）を用いた。
この鋼線材を次の工程で伸線して素線を得た。
１）酸洗い後、１０回の冷間伸線を行って線径２．０ｍｍとし、これを９８０℃程度で空気パテインティングし、酸洗い後、６回程度の冷間伸線を行って線径１．２ｍｍとし、９８０℃程度で加熱後、５５０℃程度で鉛パテンティングを行い、酸洗い、湯洗い後に電気メッキ法にて亜鉛めっきを施し、水性タイプ潤滑剤を使用して２０回程度の湿式伸線を行い、最終径０．２０ｍｍ〜０．２１０ｍｍの素線を得た。各素線の特性は引張り強さ３２０kg/mm2、破断時伸び２％であった。
【００３９】
（２）芯シェンケルの製作
２−１）芯シェンケルの芯ストランドの製作工程
第１工程：１＋６
径０．２０８ｍｍの芯素線１本と、径０．２０５ｍｍの６本の側素線を、撚りピッチ６．３ｍｍにてＺ方向に撚り合せ、外径０．６２ｍｍの内層を作った。
第２工程：（１＋６）＋１２
前記内層（１＋６）の周りに外層用の径０．２０５ｍｍの側素線１２本を配し、撚りピッチ１０ｍｍでＺ方向で撚り合せ、外径１．０３ｍｍの芯ストランドを得た。
【００４０】
２−２）芯シェンケルの側ストランドの製作工程
第１工程：▲１▼１＋６
径０．２０５ｍｍの芯素線１本と、径０．２０２ｍｍの６本の側素線を、撚りピッチ６．３ｍｍでＳ方向に撚り合せ、外径０．６１ｍｍの内層を得た。
第２工程：（１＋６）＋１２
内層（１＋６）にの周りに、外層用の径０．２０２ｍｍの１２本の側素線を配し、撚りピッチ１０．００ｍｍでＳ方向に撚合せ、外径１．０１ｍｍの側ストランドを得た。
【００４１】
２−３）芯シェンケル撚り工程｛（１＋６）＋１２｝＋６×｛（１＋６）＋１２｝  前記２−１）で得た１本の芯シェンケル芯ストランド（径１．０３ｍｍ）の回りに、２−２）で得た６本の芯シェンケル側ストランド（径１．０１ｍｍ）を配し、撚りピッチ２２．００ｍｍでＺ方向に撚り合せ、外径３．０４ｍｍの芯シェンケルを得た。
【００４２】
（３）芯シェンケルの被覆
溶融ポリエチレンをエクスチュルーダにて押出し、前記芯シェンケル（径３．０４ｍｍ）に０．３０ｍｍの厚さで被覆し、仕上げ径３．６４ｍｍの樹脂被覆芯シェンケルを得た。
【００４３】
（４）側シェンケルの製作
４−１）側シェンケルの芯ストランドの製作工程
第１工程：１＋６
径０．２０８ｍｍの１本芯素線の周りに径０．２０５ｍｍの側素線を配し、撚りピッチ６．３ｍｍでＳ方向に撚り合わせ、外径０．６２ｍｍの内層を得た。
第２工程：（１＋６）＋１２
前記内層に、外層用の径０．２０５ｍｍの１２本の側素線を配し、撚りピッチ１０ｍｍでＳ方向で撚り合せ、外径１．０３ｍｍの芯ストランドを得た。
【００４４】
４−２）側シェンケルの側ストランドの製作工程
第１工程：▲１▼１＋６
径０．２０５ｍｍの芯素線の周りに径０．２０２ｍｍの側素線を配し、撚りピッチ６．３ｍｍでＺ方向に撚り合わせて外径０．６１ｍｍの内層を得た。
第２工程：（１＋６）＋１２
内層に対して、径０．２０２ｍｍの側ワイヤを配し、撚りピッチ１０．００ｍｍでＺ方向に撚り合せ、外径１．０１ｍｍの側ストランドを得た。
【００４５】
４−３）側シェンケルの撚り工程｛（１＋６）＋１２｝＋６×｛（１＋６）＋１２｝
４−１）の１本の芯シェンケル芯ストランド（径１．０３ｍｍ）の回りに、４−２）で製作した６本の芯シェンケル側ストランド（径１．０１ｍｍ）を配し、ピッチ２２．００ｍｍでＳ方向で撚り合せ、外径３．０４ｍｍの側シェンケルを得た。
【００４６】
（５）ロープ撚り工程
チューブラー型撚線機を使用し、前記被覆芯シェンケル（３．６４ｍｍ）の周りに、側シェンケル（３．０４ｍｍ）６本を配し、ピッチ７０．００ｍｍ、撚り方向Ｚにて撚り合せ、外径径９．７３ｍｍの素ロープを得た。
【００４７】
（６）型付けおよびならし
撚線機に直径が１０．０ｍｍの３本のロールを千鳥状に配置した型付装置を配し、ボイスの下流に直径が６０ｍｍの上下で対をなす９＋１０組のならしロールを配しておき、型付率平均７０％程度の型付けとならしを行なった。
【００４８】
（７）全体被覆
型付けおよびならしを施した素ロープに溶融ポリウレタンをエクスチュルーダにて０．５０ｍｍの厚さに被覆し、径１０．７３ｍｍの仕上げロープを得た。得られたロープの鋼材断面密度は３５．１％、表面の摩擦係数は０．４μ、破断荷重は６３ｋＮであった。
【００４９】
本発明ロープ３本を、かごとカウンターウエイトの重量２ｔｏｎの模擬エレベータに使用したところ、径１５０ｍｍ、溝３個で溝Ｒ５．２５ｍｍの丸溝付きシーブを使用して、安全率１０で円滑に運転することができた。
比較のため、素線径０．４７５〜０．９５５ｍｍの低炭素鋼素線（Ｃ：０．４２ｗｔ％）を用いた比較ロープ：構造８×Ｓ（１９）、径１２．５ｍｍ、強度６３．５ＫＮ×３本を作成し、前記模擬エレベータに使用したところ、シーブ径５００ｍｍ、シーブ溝３個、溝Ｒ６．２ｍｍアンダーカット付きでなければ、円滑な運転ができなかった。
【００５０】
実施例２
本発明を適用して各種ロープを製作した。
１）７×（７×１２）構造のロープ
素線として０．２４５〜０．２６５ｍｍの範囲の亜鉛めっき付ワイヤ（引張り強さおよび伸び特性は実施例１と同じ）を５８８本使用した。芯シェンケルは外径３．０９ｍｍにポリエチレンを０．３ｍｍ厚で被覆し、仕上げ外径３．６９ｍｍとした。被覆前の素ロープ径は９．８７ｍｍ、ポリウレタン樹脂被覆後のロープ径１０．８７ｍｍであった。このロープの特性は、破断荷重：６２ｋＮ、鋼材断面密度：３３．３％、表面摩擦係数：０．４であった。
撚り方向は次のとおりである。芯シェンケル：｛（Ｓ＋Ｚ）＋（Ｚ＋Ｓ）｝Ｚ，側シェンケル：｛（Ｚ＋Ｓ）＋（Ｓ＋Ｚ）｝Ｓ，ロープ：Ｚ。
【００５１】
２）７×（７×７）構造のロープ
０．２５０〜０．２６０ｍｍの範囲の亜鉛めっき付ワイヤ（引張り強さおよび伸び特性は具体例１と同じ）を３４３本使用した。芯シェンケルは外径２．２８ｍｍにポリエチレンを０．２５ｍｍ厚で被覆し、仕上げ外径２．７８ｍｍとした。被覆前の素ロープ径は７．３４ｍｍ、ポリウレタン樹脂被覆後のロープ径８．３４ｍｍであった。このロープの特性は、破断荷重：３６ｋＮ、鋼材断面密度：３１．１％、表面摩擦係数：０．５であった。
【００５２】
撚り方向は次のとおりである。芯シェンケル：｛（Ｓ＋Ｚ）＋（Ｚ＋Ｓ）｝Ｚ，側シェンケル：｛（Ｚ＋Ｓ）＋（Ｓ＋Ｚ）｝Ｓ，ロープ：Ｚ。
なお、同じ構造のロープを、０．２７０〜０．２９０ｍｍの範囲の亜鉛めっき付ワイヤ（引張り強さおよび伸び特性は具体例１と同じ）を３４３本使用して作った場合の破断荷重は４５ｋＮ、鋼材断面密度は３３．９％であった。
【００５３】
【発明の効果】
以上説明した本発明によるときには、全体被覆前のロープ径（ＤＲ）との関係で素線径（ＷＲ）が１５≦ＤＲ／ＷＲ≦１００とした高強度鋼素線を使用したワイヤロープにして、素線を撚り合わせて構成した芯ストランド７ａの周りに複数本の側ストランド７ｂを配して撚り合わせかつ外周に高分子化合物被覆９を施した芯シェンケル７を使用し、該高分子化合物被覆９を施した芯シェンケル７の周りに、素線を撚り合わせた芯ストランド８ａの周りに複数本の側ストランド８ｂを配して撚り合わせしかも外径が前記芯シェンケルよりも相対的に小さい複数本の側シェンケル８を配して撚合し、この側シェンケル８を含む全体を高分子化合物で被覆しているため、次のようなすぐれた効果が得られる。
【００５４】
１）高強度材質の細径の素線を多数撚り込んでいるため、疲労性が良好な細径かつ軽量で要求強度を満足するロープとすることができ、それによりシーブとモータ類を小型化できて、省スペースを図ることができる。
【００５５】
２）側シェンケル８の周りに高分子化合物被覆１０を施しており、この部分がシーブと接触するのでシーブの摩耗を防止することができるとともに、被覆高分子化合物により摩擦係数が高くなるので、シーブの特殊な溝加工やシーブに対するロープのダブルラップが不要になる。特にダブルラップが不要になることでシーブ軸に作用する力を軽減できるため、軸や軸受け小型化することができ、これによってもコストダウンを図ることができる。
【００５６】
３）芯シェンケル７が高分子化合物被覆されているため、側シェンケル８とのフレッティングが緩和され、ロープ寿命を向上することができるとともに、芯シェンケル７が高分子化合物被覆されて増径されているので、側シェンケル８，８間に隙間を形成することができ、全体を高分子化合物で被覆したときにその高分子化合物が側シェンケル８，８間に確実に充填される。このため、側シェンケル間８，８のフレッティングが緩和され、疲労性を改善し、ロープの寿命を向上することができる。
４）芯シェンケル７の径を変えることなく、高分子化合物の被覆厚さを変えるだけで側シェンル間の高分子化合物の侵入隙間を容易にコントロールすることができるので、全体被覆高分子化合物の性質などに即応することができる。これにより生産性を向上することができる。
【００５７】
請求項２によれば、前記請求項１の特性によりシステムの省スペースやコストダウンが可能な実用性の高いエレベータ用ロープを提供できるというすぐれた効果が得られる。
【００５８】
請求項３によれば、芯シェンケル７と側シェンケル８が、撚り方向が逆である点を除いて同じ仕様のものからなっているので、製造が容易でコストの低減を図ることができるというすぐれた効果が得られる。
【００５９】
請求項４によれば、芯シェンケル７と側シェンケル８は、それぞれ芯ストランド７ａ，８ａの外径が側ストランド７ｂ，８ｂの外径よりも大きく構成され、かつ芯シェンケル７においては芯ストランド７ａの撚り方向と側ストランド７ｂの撚り方向が異なっており、側シェンケル８においては芯ストランド８ａの撚り方向と側ストランド８ｂの撚り方向が異なりしかも撚り方向が芯シェンケル７のそれと逆であるので、不都合なロープの回転性をなくすことができ、これにより高分子化合物被覆９や全体被覆層１０の接着関係が安定し、耐久性を高いものとすることができるというすぐれた効果が得られる。
【図面の簡単な説明】
【図１】本発明をエレベータ用ロープに適用したエレベータの一例を模式的に示す説明図である。
【図２】本発明ロープの一例を示す部分切欠斜視図である。
【図３】図２のＩＩＩ−ＩＩＩ線に沿う拡大断面図である。
【図４】（ａ）は本発明ロープにおける芯シェンケルの芯ストランドの製作第１工程を示す断面図、（ｂ）は同じく第２工程を示す断面図である。
【図５】（ａ）は本発明ロープにおける芯シェンケルの側ストランドの製作第１工程を示す断面図、（ｂ）は同じく第２工程を示す断面図である。
【図６】（ａ）は本発明ロープにおける芯シェンケルの断面図、（ｂ）は樹脂被覆後の芯シェンケルの断面図である。
【図７】（ａ）は本発明ロープにおける側シェンケルの芯ストランドの製作第１工程を示す断面図、（ｂ）は同じく第２工程を示す断面図である。
【図８】（ａ）は本発明ロープにおける側シェンケルの側ストランドの製作第１工程を示す断面図、（ｂ）は同じく第２工程を示す断面図である。
【図９】本発明の側シェンケルの断面図である。
【図１０】本発明の素ロープの拡大断面図である。
【図１１】本発明ロープの他の例を示す拡大断面図である。
【図１２】本発明ロープの他の例を示す拡大断面図である。
【図１３】（ａ）は本発明ロープが使用するシーブの側面図、（ｂ）は従来ロープが使用するシーブの側面図である。
【符号の説明】
１  ワイヤロープ
４  シーブ
７  芯シェンケル
７’  素芯シェンケル
７ａ  芯シェンケルの芯ストランド
７ｂ  芯シェンケルの側ストランド
８  側シェンケル
８ａ  側シェンケルの芯ストランド
８ｂ  側シェンケルの側ストランド
９  高分子化合物被覆
１０  全体被覆
【図１】
0003660259.tif 000002
【図２】
0003660259.tif 000003
【図３】
0003660259.tif 000004
【図４】
0003660259.tif 000005
【図５】
0003660259.tif 000006
【図６】
0003660259.tif 000007
【図７】
0003660259.tif 000008
【図８】
0003660259.tif 000009
【図９】
0003660259.tif 000010
【図１０】
0003660259.tif 000011
【図１１】
0003660259.tif 000012
【図１２】
0003660259.tif 000013
【図１３】
0003660259.tif 000014